ИЗМЕРЕНИЕ ПОВРЕЖДЕНИЯ ТЕРМИЧЕСКОГО БАРЬЕРА ЛОПАТКИ ТУРБИНЫ

1. Способ оценки повреждения термического барьера, нанесенного на деталь, выполненную на металлической подложке (1), причем упомянутый термический барьер включает в себя подслой (2) из алюминия и слой (4) из керамического материала с колончатой структурой, ориентированной перпендикулярно упомянутой подложке, причем упомянутый подслой (2) расположен между упомянутой подложкой (1) и упомянутым керамическим слоем (4), причем повреждение определяют толщиной окисленного металла, присутствующего в упомянутом подслое, отличающийся тем, что он содержит первый этап эталонирования, включающий в себя следующие подэтапы:
- выбор определенного количества эталонных деталей (10), выполненных на упомянутой подложке (1) и покрытых упомянутым термическим барьером, причем упомянутые детали претерпели повреждения в результате выставления в течение разной продолжительности времени в условия окисления, воспроизводящие упомянутое использование,
- выставление в течение заданного времени упомянутые эталонные детали под электромагнитное излучение,
- измерение температуры, полученной на поверхности, по истечении упомянутого времени для каждой эталонной детали (10),
- построение эталонной кривой, связывающей увеличение измеренной температуры с претерпеваемым повреждением,
и второй этап измерения повреждения термического барьера на упомянутой детали, содержащий следующие подэтапы:
- выставление под упомянутое излучение исследуемую деталь в течение упомянутого заданного времени,
- измерение температуры, полученной на поверхности, по истечении упомянутого времени,
- нанесение на эталонную кривую увеличения температуры, измеренной по истечении упомянутого времени, и
- выявление повреждения на основании упомянутой эталонной кривой.
2. Способ по п. 1, в котором излучение является оптическим излучением в видимом диапазоне.
3. Способ по п. 2, в котором излучение обеспечивают освещением, по меньшей мере, одной галогенной лампой (11).
4. Способ по п. 1, в котором измерение температуры поверхности осуществляют камерой, работающей в инфракрасном диапазоне (12).
5. Способ по п. 1, применяемый к лопатке турбины турбомашины.